(57)【要約】      （修正有）【課題】透明導電体の製造に適した、細く、長い銀ナノワイヤの安定した製造方法、及び液状媒体中での分散安定性の改善された有効な銀ナノワイヤの提供。【解決手段】銀化合物を溶解させたアルコール溶媒中で銀をワイヤ状に還元析出させる銀ナノワイヤの製造方法。塩化物、臭化物、アルカリ金属水酸化物、アルミニウム塩及び有機保護剤が溶解しているアルコール溶媒中で析出を進行させること、溶媒に溶解させるアルミニウム塩のＡｌ総量とアルカリ金属水酸化物の水酸化物イオン総量とのモル比Ａｌ／ＯＨを０.０１〜０.４０とし、溶媒に溶解させるアルカリ金属水酸化物の水酸化物イオン総量と銀化合物のＡｇ総量とのモル比ＯＨ／Ａｇを０.００５〜０.５０とする、銀ナノワイヤの製造方法。前記銀ナノワイヤは平均直径で５０ｎｍ以下、平均長さ１０μｍ以上であり、平均アスペクト比が２５０以上である。前記有機保護剤はポリビニルピロドン系重合体である。【選択図】図５
2015180772.tif 000002
【特許請求の範囲】
【請求項１】
銀化合物を溶解させたアルコール溶媒中で銀をワイヤ状に還元析出させる銀ナノワイヤの製造方法において、
塩化物、臭化物、アルカリ金属水酸化物、アルミニウム塩および有機保護剤が溶解しているアルコール溶媒中で前記析出を進行させること、
前記溶媒に溶解させるアルミニウム塩のＡｌ総量とアルカリ金属水酸化物の水酸化物イオン総量とのモル比Ａｌ／ＯＨを０.０１〜０.４０とすること、
前記溶媒に溶解させるアルカリ金属水酸化物の水酸化物イオン総量と銀化合物のＡｇ総量とのモル比ＯＨ／Ａｇを０.００５〜０.５０とすること、
を特徴とする銀ナノワイヤの製造方法。
【請求項２】
有機保護剤は、ビニルピロリドンと他のモノマーとのコポリマーである請求項１に記載の銀ナノワイヤの製造方法。
【請求項３】
有機保護剤は、ビニルピロリドンと他のモノマーとの重合組成を有するコポリマーであり、その組成は他のモノマー０.１〜１０質量％、残部ビニルピロリドンである請求項１に記載の銀ナノワイヤの製造方法。
【請求項４】
有機保護剤は、ビニルピロリドンと他のカチオン性モノマーとの重合組成を有するコポリマーであり、その組成は他のカチオン性モノマー０.１〜１０質量％、残部ビニルピロリドンである請求項１に記載の銀ナノワイヤの製造方法。
【請求項５】
有機保護剤は、ビニルピロリドンとジアリルジメチルアンモニウム（Ｄｉａｌｌｙｌｄｉｍｅｔｈｙｌａｍｍｏｎｉｕｍ）塩モノマーとの重合組成を有するコポリマーであり、その組成はジアリルジメチルアンモニウム（Ｄｉａｌｌｙｌｄｉｍｅｔｈｙｌａｍｍｏｎｉｕｍ）塩モノマー０.１〜１０質量％、残部ビニルピロリドンである請求項１に記載の銀ナノワイヤの製造方法。
【請求項６】
溶媒であるアルコールがポリオールである請求項１〜５のいずれか１項に記載の銀ナノワイヤの製造方法。
【請求項７】
アルコール溶媒は、エチレングリコール、プロピレングリコール（１，２−プロパンジオール）、１，３−プロパンジオール、１，３ブタンジオール、１，４−ブタンジオール、グリセリンの１種以上からなるものである請求項１〜５のいずれか１項に記載の銀ナノワイヤの製造方法。
【請求項８】
アルカリ金属水酸化物として、水酸化リチウム、水酸化ナトリウム、水酸化カリウムの１種以上を使用する請求項１〜７のいずれか１項に記載の銀ナノワイヤの製造方法。
【請求項９】
アルミニウム塩として、硝酸アルミニウムを使用する請求項１〜８のいずれか１項に記載の銀ナノワイヤの製造方法。
【請求項１０】
アルミニウム塩として、塩化アルミニウムを使用する請求項１〜８のいずれか１項に記載の銀ナノワイヤの製造方法。
【請求項１１】
塩化物として、水素、リチウム、ナトリウム、カリウム、銅の塩化物のうち１種以上を使用する請求項１〜１０のいずれか１項に記載の銀ナノワイヤの製造方法。
【請求項１２】
臭化物として、水素、リチウム、ナトリウム、カリウムの臭化物のうち１種以上を使用する請求項１〜１１のいずれか１項に記載の銀ナノワイヤの製造方法。
【請求項１３】
銀化合物として、硝酸銀を使用する請求項１〜１２のいずれか１項に記載の銀ナノワイヤの製造方法。
【請求項１４】
前記銀の還元析出を６０℃以上かつ使用する溶媒アルコールの沸点以下の温度範囲で進行させる請求項１〜１３のいずれか１項に記載の銀ナノワイヤの製造方法。
【請求項１５】
ビニルピロリドンと他のモノマーとのコポリマーに被覆された、平均直径５０ｎｍ以下、平均長さ１０μｍ以上の銀ナノワイヤ。
【請求項１６】
カチオン性の有機保護剤に被覆された、平均直径５０ｎｍ以下、平均長さ１０μｍ以上の銀ナノワイヤ。
【請求項１７】
ビニルピロリドンと他のカチオン性モノマーとのコポリマーに被覆された、平均直径５０ｎｍ以下、平均長さ１０μｍ以上の銀ナノワイヤ。
【請求項１８】
ビニルピロリドンとジアリルジメチルアンモニウム（Ｄｉａｌｌｙｌｄｉｍｅｔｈｙｌａｍｍｏｎｉｕｍ）塩モノマーとのコポリマーに被覆された、平均直径５０ｎｍ以下、平均長さ１０μｍ以上の銀ナノワイヤ。
【請求項１９】
平均長さ（ｎｍ）と平均直径（ｎｍ）の比を平均アスペクト比と呼ぶとき、平均アスペクト比が２５０以上である請求項１５〜１７のいずれか１項に記載の銀ナノワイヤ。
【請求項２０】
金属成分のうち、Ａｌを１００〜１０００ｐｐｍ含有する請求項１５〜１９のいずれか１項に記載の銀ナノワイヤ。
【請求項２１】
請求項１〜２０のいずれか１項に記載の銀ナノワイヤを液状媒体中に０.０５〜５.０質量％含有する銀ナノワイヤインク。
【発明の詳細な説明】
【技術分野】
【０００１】
本発明は、透明導電体を形成する材料などとして有用な銀ナノワイヤの製造方法に関する。また、その銀ナノワイヤ、およびそれを用いた銀ナノワイヤインクに関する。
【背景技術】
【０００２】
本明細書では、太さが２００ｎｍ程度以下の微細な金属ワイヤの集まりを「ナノワイヤ（ｎａｎｏｗｉｒｅｓ）」と呼ぶ。粉末に例えると、個々のワイヤは粉末を構成する「粒子」に相当し、ナノワイヤ（ｎａｎｏｗｉｒｅｓ）は粒子の集まりである「粉末」に相当する。
【０００３】
銀ナノワイヤは、透明基材に導電性を付与するための導電素材として有望視されている。銀ナノワイヤを含有する液（銀ナノワイヤインク）をガラス、ＰＥＴ（ポリエチレンテレフタレート）、ＰＣ（ポリカーボネート）などの透明基材にコーティングしたのち、液状成分を蒸発等により除去させると、銀ナノワイヤは当該基材上で互いに接触し合うことにより導電ネットワークを形成するので、透明導電体を実現することができる。従来、透明導電材料としてはＩＴＯに代表される金属酸化物膜が主として透明電極等の用途に使用されている。しかし、金属酸化物膜は、成膜コストが高いことや、曲げに弱く最終製品のフレキシブル化を阻む要因となることなどの欠点を有している。また、透明導電体の主要用途のひとつであるタッチパネルセンサーの導電性フィルムには高い透明性と高い導電性が要求されるが、昨今、視認性に関する要求も一層厳しくなっている。従来のＩＴＯフィルムでは、導電性を稼ぐためにはＩＴＯ層の厚さを増大させる必要があるが、厚さの増大は透明性の低下を招き、視認性の改善には至らない。
銀ナノワイヤは、ＩＴＯに代表される金属酸化物膜に特有の上記欠点を克服するうえで有望である。
【０００４】
銀ナノワイヤの製造方法としては、エチレングリコール等のポリオール溶媒に銀化合物を溶解させ、ハロゲン化合物と保護剤であるＰＶＰ（ポリビニルピロリドン）存在下において、溶媒のポリオールの還元力を利用して線状形状の金属銀を析出させる手法が知られている（特許文献１、２、非特許文献１）。
【先行技術文献】
【特許文献】
【０００５】
【特許文献１】ＵＳ２００５／００５６１１８号公報
【特許文献２】ＵＳ２００８／０００３１３０号公報
【非特許文献】
【０００６】
【非特許文献１】Ｊ．ｏｆ  Ｓｏｌｉｄ  Ｓｔａｔｅ  Ｃｈｅｍ．１９９２，１００，２７２−２８０
【発明の概要】
【発明が解決しようとする課題】
【０００７】
上記公知の手法によれば、表面がＰＶＰによって保護された銀ナノワイヤが得られる。ＰＶＰは銀ナノワイヤを収率良く合成する上で有用な物質であり、多くの事例が文献等で紹介されている。
銀ナノワイヤは、その直径が細く、また長さが長いほど、高い透明性と高い導電性を両立させるうえで有利である。ＰＶＰを用いて合成された従来の銀ナノワイヤは、タッチパネルセンサー等の用途で今後更に厳しくなることが予想される要求特性（透明性と導電性の更なる高レベルでの両立）を考慮すると、必ずしも満足できるものではない。
更には、ＰＶＰを用いて合成した銀ナノワイヤは、液状媒体中における銀ナノワイヤの分散安定性についても改善が望まれる。具体的には、銀ナノワイヤをインク化したときに沈殿し易いという問題がある。液状媒体中での銀ナノワイヤの分散性は、保護剤の種類に大きく依存する。より詳しくは、溶媒と銀ナノワイヤの溶解度パラメータの差異の程度や、有機保護剤の静電的反発力、立体障害効果などに依存する。
【０００８】
本発明は、細く、長い銀ナノワイヤを安定して製造するための新たな技術を開示するものである。そして、その技術により、液状媒体中での分散安定性の改善に有効な銀ナノワイヤを提供しようというものである。
【課題を解決するための手段】
【０００９】
上記目的を達成するために、本発明では、銀化合物を溶解させたアルコール溶媒中で銀をワイヤ状に還元析出させる銀ナノワイヤの製造方法において、
塩化物、臭化物、アルカリ金属水酸化物、アルミニウム塩および有機保護剤が溶解しているアルコール溶媒中で前記析出を進行させること、
前記溶媒に溶解させるアルミニウム塩のＡｌ総量とアルカリ金属水酸化物の水酸化物イオン総量とのモル比Ａｌ／ＯＨを０.０１〜０.４０とすること、
前記溶媒に溶解させるアルカリ金属水酸化物の水酸化物イオン総量と銀化合物のＡｇ総量とのモル比ＯＨ／Ａｇを０.００５〜０.５０とすること、
を特徴とする銀ナノワイヤの製造方法が提供される。
【００１０】
有機保護剤として、ビニルピロリドンと他のモノマーとのコポリマーが適用できる。その重合組成は、例えば他のモノマー０.１〜１０質量％、残部ビニルピロリドンとすることが好ましい。上記の「他のモノマー」としては、カチオン性モノマーが好適である。「他のモノマー」の具体例として、ジアリルジメチルアンモニウム（Ｄｉａｌｌｙｌｄｉｍｅｔｈｙｌａｍｍｏｎｉｕｍ）塩モノマーが挙げられる。
【００１１】
溶媒のアルコールとしては、グリコール類が好適である。例えばエチレングリコール、プロピレングリコール（１，２−プロパンジオール）、１，３−プロパンジオール、１，３ブタンジオール、１，４−ブタンジオール、グリセリンなどが挙げられる。１種または２種以上のアルコールからなるアルコール溶媒を使用することができる。
【００１２】
アルカリ金属水酸化物としては、例えば水酸化リチウム、水酸化ナトリウム、水酸化カリウムの１種以上を使用することができる。
アルミニウム塩としては、例えば硝酸アルミニウムや、塩化アルミニウムが挙げられる。塩化アルミニウムを使用する場合は、後述の塩化物の一部または全部をこれで賄うことが可能である。
【００１３】
塩化物としては、例えば水素、リチウム、ナトリウム、カリウム、銅の塩化物のうち１種以上を使用することができる。
臭化物としては、例えば水素、リチウム、ナトリウム、カリウムの臭化物のうち１種以上を使用することができる。
銀化合物としては、硝酸銀が使用できる。
前記銀の還元析出を６０℃以上かつ使用する溶媒アルコールの沸点以下の温度範囲で進行させることが好ましい。
【００１４】
上記の製造方法に従えば、平均直径５０ｎｍ以下、平均長さ１０μｍ以上の銀ナノワイヤを得ることができる。平均長さ（ｎｍ）と平均直径（ｎｍ）の比を平均アスペクト比と呼ぶとき、平均アスペクト比が２５０以上であるものが特に好ましい。ここで、平均直径、平均長さ、平均アスペクト比は以下の定義に従う。
【００１５】
〔平均直径〕
顕微鏡画像（例えばＦＥ−ＳＥＭ画像）上で、ある１本の金属ワイヤの投影像において、太さ方向両側の輪郭に接する内接円の直径をワイヤ全長にわたって測定したときの前記直径の平均値を、そのワイヤの直径と定義する。そして、ナノワイヤ（ｎａｎｏｗｉｒｅｓ）を構成する個々のワイヤの直径を平均した値を、当該ナノワイヤの平均直径と定義する。平均直径を算出するためには、測定対象のワイヤの総数を１００以上とする。
【００１６】
〔平均長さ〕
上記と同様の顕微鏡画像上で、ある１本の金属ワイヤの投影像において、そのワイヤの太さ中央（すなわち前記内接円の中心）位置を通る線の、ワイヤの一端から他端までの長さを、そのワイヤの長さと定義する。そして、ナノワイヤ（ｎａｎｏｗｉｒｅｓ）を構成する個々のワイヤの長さを平均した値を、当該ナノワイヤの平均長さと定義する。平均長さを算出するためには、測定対象のワイヤの総数を１００以上とする。
本発明に従う銀ナノワイヤは非常に細長い形状のワイヤで構成されている。そのため、回収された銀ナノワイヤは、直線的なロッド状より、むしろ曲線的な紐状の形態を呈することが多い。発明者らは、このような曲線的なワイヤについて、上記のワイヤ長さを画像上で効率的に測定するためのソフトウエアを作成し、データ処理に利用している。
【００１７】
〔平均アスペクト比〕
上記の平均直径および平均長さを下記（１）式に代入することにより平均アスペクト比を算出する。
［平均アスペクト比］＝［平均長さ（ｎｍ）］／［平均直径（ｎｍ）］  …（１）
【００１８】
上記の製造方法により銀ナノワイヤを合成すると、ワイヤ表面は使用した有機保護剤によって被覆される。本発明に従えば、カチオン性の有機保護剤に被覆された銀ナノワイヤを得ることもできる。特に、ビニルピロリドンと他のモノマーとのコポリマー、好ましくはビニルピロリドンと他のカチオン性モノマーとのコポリマーに被覆された銀ナノワイヤが提供される。例えば、ビニルピロリドンとジアリルジメチルアンモニウム（Ｄｉａｌｌｙｌｄｉｍｅｔｈｙｌａｍｍｏｎｉｕｍ）塩モノマーとのコポリマーに被覆された銀ナノワイヤが挙げられる。また、上記の製造方法によれば、金属元素のうち、Ａｌを質量割合で１００〜１０００ｐｐｍ含有する金属ナノワイヤを得ることができる。
【００１９】
また、本発明では、上記の製造方法で得られた銀ナノワイヤを液状媒体中に０.０５〜５.０質量％含有する銀ナノワイヤインクが提供される。
【発明の効果】
【００２０】
本発明によれば、細く、かつ長い銀ナノワイヤを安定して製造することができる。特に平均直径５０ｎｍ以下、平均長さ１０μｍ以上であり、平均アスペクト比が２５０以上である銀ナノワイヤを比較的容易に製造することができる。このように細く、長い銀ナノワイヤは、透明導電体の透明性および導電性の向上に有利である。また、アルミニウム塩を使用することによりＰＶＰ以外の有機保護剤を適用した収率の良い銀ナノワイヤの合成が可能になった。それにより、分散安定性を改善した銀ナノインクを得ることができる。分散安定性の良い銀ナノインクは、透明基材上へのコーティング工程において、ワイヤの沈降や局所偏在を回避するための時間的余裕が増大し、より高品質の透明導電体を低コストで製造するうえで極めて有用である。
【図面の簡単な説明】
【００２１】
【図１】実施例１で得られた銀ナノワイヤのＳＥＭ写真。
【図２】実施例２で得られた銀ナノワイヤのＳＥＭ写真。
【図３】実施例３で得られた銀ナノワイヤのＳＥＭ写真。
【図４】実施例４で得られた銀ナノワイヤのＳＥＭ写真。
【図５】実施例５で得られた銀ナノワイヤのＳＥＭ写真。
【図６】実施例６で得られた銀ナノワイヤのＳＥＭ写真。
【図７】実施例７で得られた銀ナノワイヤのＳＥＭ写真。
【図８】実施例８で得られた銀ナノワイヤのＳＥＭ写真。
【図９】実施例９で得られた銀ナノワイヤのＳＥＭ写真。
【図１０】実施例１０で得られた銀ナノワイヤのＳＥＭ写真。
【図１１】実施例１１で得られた銀ナノワイヤのＳＥＭ写真。
【図１２】比較例２で得られた銀ナノワイヤのＳＥＭ写真。
【図１３】比較例６で得られた銀粒子のＳＥＭ写真。
【図１４】ジアリルジメチルアンモニウムナイトレイトの構造式。
【図１５】ジアリルジメチルアンモニウムクロリドの構造式。
【発明を実施するための形態】
【００２２】
〔アルコール溶媒〕
本発明では、アルコール溶媒中において、そのアルコールの還元力を利用して銀を析出させる手法を適用する。アルコールの種類としては、銀に対して適度な還元力を有し、金属銀をワイヤ状に析出させることができるものが選択される。現時点において、エチレングリコールに代表されるポリオールが銀ナノワイヤの生成に比較的適しているとされるが、今後の研究により、適用可能な多くのアルコール類が確認されると思われる。発明者らは既に、エチレングリコール、プロピレングリコール（１，２−プロパンジオール）、１，３−プロパンジオール、１，３ブタンジオール、１，４−ブタンジオール、グリセリンの１種以上からなるアルコール溶媒中で、工業的に実用可能な収率で、細くて長い銀ナノワイヤの合成に成功している。これらのアルコールは単独で用いてもよいし、２種以上混合して用いてもよい。
【００２３】
〔銀化合物〕
銀ナノワイヤを還元析出させるための銀源として、溶媒に可溶な銀化合物を使用する。例えば、硝酸銀、酢酸銀、酸化銀、塩化銀などが挙げられるが、溶媒に対する溶解性やコストを考慮すると硝酸銀（ＡｇＮＯ3）が使いやすい。使用するアルコール溶媒の総量に対するＡｇ添加量は、溶媒１Ｌ当たりＡｇ０.００１〜０.１モルの範囲とすることが好ましく、０.０２５〜０.０８０モルの範囲とすることがより好ましい。
【００２４】
〔塩化物〕
アルコール溶媒中で金属銀をワイヤ状に還元析出させるためには、析出の成長方向に異方性を持たせせる作用を有する塩化物イオンの存在が必要である。塩化物イオンは、核生成した金属銀の特定の結晶面を速やかにエッチングして多重双晶の生成を促し、それによってワイヤとなる核晶の存在比率を高める効果を有すると考えられる。塩化物イオン源としては、溶媒であるアルコールに溶解する塩化物であれば種々のものが適用対象となる。有機塩素化合物であるＴＢＡＣ（テトラブチルアンモニウムクロライド；(ＣＨ3ＣＨ2ＣＨ2ＣＨ2)4ＮＣｌ）なども対象となる。工業上入手しやすく、価格の安い塩化ナトリウム（ＮａＣｌ）、塩化カリウム（ＫＣｌ）、塩化水素（ＨＣｌ）、塩化リチウム（ＬｉＣｌ）などが好適な対象となる。また、アルコール溶媒に可溶な塩化銅（II）（ＣｕＣｌ2）を使用してもよい。使用するアルコール溶媒の総量に対する塩化物の添加量は、溶媒１Ｌ当たりＣｌ量として０.００００１（１×１０-5）〜０.０１モルの範囲とすることが好ましく、０.００００５（５×１０-5）〜０.０１モルの範囲とすることがより好ましい。
【００２５】
〔臭化物〕
臭化物イオンも、金属銀の析出成長方向に異方性を持たせる作用を有する。種々検討の結果、アルコール溶媒中に、上述の塩化物イオンに加え、臭化物イオンを存在させておくことが、平均直径５０ｎｍ以下、平均長さ１０μｍ以上といった細くて長い銀ナノワイヤを得る上で極めて有効であることがわかった。臭化物イオン源としては、溶媒であるアルコールに溶解する臭化物であれば種々のものが適用対象となる。有機臭素化合物であるＣＴＡＢ（臭化セチルトリメチルアンモニウム；(Ｃ16Ｈ33)Ｎ(ＣＨ3)3Ｂｒ）なども対象となる。工業上入手しやすく、価格の安い臭化ナトリウム（ＮａＢｒ）、臭化カリウム（ＫＢｒ）、臭化水素（ＨＢｒ）、臭化リチウム（ＬｉＢｒ）などが好適な対象となる。臭化物の添加量は極めて微量であるが、異方性を持たせるには極めて有効な添加物である。使用するアルコール溶媒の総量に対する臭化物の添加量は、溶媒１Ｌ当たりＢｒ量として０.０００００１（１×１０-6）〜０.００１（１×１０-3）モルの範囲とすることが好ましく、０.０００００５（５×１０-6）〜０.００１（１×１０-3）モルの範囲とすることがより好ましい。
【００２６】
〔アルミニウム塩およびアルカリ金属水酸化物〕
発明者らは、銀を析出させる溶媒中に、アルミニウム塩と、アルカリ金属水酸化物とを所定割合で溶解させておくことにより、アスペクト比の大きい銀ナノワイヤが効果的に合成できることを見出した。このような現象のメカニズムについては現時点で不明であるが、アルミニウムイオンには銀がワイヤ状に成長するための結晶面を活性化する作用や、還元速度を向上させる作用があるのではないかと推測され、そのような作用は、水酸化物イオンの適正存在下で発揮されるものと考えられる。
なお、アルミニウム塩を含有する溶媒中で合成した銀ナノワイヤには、Ａｌの存在が確認される。発明者らの調査によれば、金属成分のうち、Ａｌを１００〜１０００ｐｐｍ含有する金属ナノワイヤは、直径の均一性が高く、細くて長いわりに局所的な折れや曲がりが生じにくい傾向が見られた。このような銀ナノワイヤはインク化の操作や、基材へのコーティングの操作において、取り扱い性に優れる。Ａ１を１５０ｐｐｍ以上含有する銀ナノワイヤであることがより好ましく、２００〜８００ｐｐｍであるものがより好適な対象となる。
【００２７】
本明細書では、溶媒に溶解させるアルミニウム塩のＡｌ総量とアルカリ金属水酸化物の水酸化物イオン総量とのモル比を「Ａｌ／ＯＨ」と表記し、以下、このモル比を単に「Ａｌ／ＯＨモル比」と呼ぶことがある。詳細な検討の結果、Ａｌ／ＯＨモル比を０.０１〜０.４０とすることにより、細く、長い銀ナノワイヤを合成できる。Ａｌ／ＯＨモル比が高すぎるとアルコール溶媒による還元力が低下し、当該溶媒中に溶解している銀イオンあるいは銀錯体を金属銀に還元させることができない。Ａｌ／ＯＨモル比が低すぎると平均アスペクト比の大きい、長いワイヤを合成することが難しくなる。
【００２８】
だだし、Ａｌ／ＯＨモル比が適正範囲にあっても、銀に対するアルカリ水酸化物の量が多すぎると酸化銀を主体とした合成物が多量に形成され、ワイヤの合成ができなくなる。逆に銀に対するアルカリ水酸化物の量が少なすぎると銀の還元反応が生じにくくなる。本明細書では、溶媒に溶解させるアルカリ金属水酸化物の水酸化物イオン総量と銀化合物のＡｇ総量とのモル比を「ＯＨ／Ａｇ」と表記し、以下、このモル比を単に「ＯＨ／Ａｇモル比」と呼ぶことがある。詳細な検討の結果、ＯＨ／Ａｇモル比は０.００５〜０.５０の範囲とすることが望ましい。
【００２９】
アルカリ金属水酸化物としては、工業的には例えば水酸化リチウム、水酸化ナトリウム、水酸化カリウムの１種以上を使用することが望ましい。
アルミニウム塩としては、硝酸アルミニウムや、塩化アルミニウムが適用対象となる。硝酸アルミニウムは硝酸アルミニウム九水和物Ａｌ(ＮＯ3)3・９Ｈ2Ｏとして添加しても構わない。塩化アルミニウムを使用する場合、上述の塩化物を兼ねることができる。
【００３０】
〔有機保護剤〕
有機保護剤は、還元反応において析出した銀ナノワイヤの表面を覆い、粗大成長を抑止する作用を有する。また、得られた銀ナノワイヤの表面に存在する有機保護剤は液状媒体への分散性を確保する作用を有する。銀の析出を一方向のみへ優先的に生じさせて銀ナノワイヤを合成するために有効な有機保護剤としてはＰＶＰ（ポリビニルピロリドン）が知られている。しかし、ＰＶＰを用いて合成した銀ナノワイヤは、分散安定性の良好な銀ナノワイヤインクを得ることが難しい。すなわち、銀ナノワイヤをインク化したときに沈殿し易い。
【００３１】
発明者らは、上述のアルミニウム塩が溶解している状態で銀の還元析出を行うと、銀の一方向析出の傾向が強くなり、有機保護剤にＰＶＰを使用しない場合でも、細く、長い良好な形状の銀ナノワイヤが収率良く合成できるようになることを見出した。ＰＶＰに代わって適用可能な新たな有機保護剤については、今後研究が進展することにより、種々のものが確認される可能性がある。現在のところ、ビニルピロリドンと他のモノマーとの重合組成を有するコポリマーが極めて有効である。その重合組成は他のカチオン性モノマー０.１〜１０質量％、残部ビニルピロリドンであることが好ましい。なお、重合組成を有するとは、モノマー同士が共重合した構造を有することを意味し、実際の製造過程でそれらのモノマー同士の間での重合反応過程を経た化合物であるかどうかはこだわらない。
【００３２】
本発明では特に、上記「他のモノマー」がカチオン性モノマーである有機保護剤を適用することができる。この場合はコポリマーとしてもカチオン性を呈する。この種の有機保護剤で被覆された銀ナノワイヤは、アルコールや水など、極性の大きい液状媒体でＰＶＰよりも静電的反発力が強く、優れた分散安定性を示す。そして、その優れた分散性を呈している液状媒体に極性の小さい溶媒物質を添加すると、銀ナノワイヤは速やかに凝集する。この性質を利用すると、例えば、銀ナノワイヤを合成後のアルコール溶媒にアセトン、トルエン、ヘキサン、ケロシンなど、極性の小さい液を添加して溶媒の極性を下げることにより、速やかに凝集するため、洗浄・回収が極めて簡便にできるなど、工業的にも優れた特性を持つ。この凝集したものに、再び極性の大きい水などの溶媒を添加すると、良好な分散性を呈することも確認された。カチオン性の有機保護剤として、ビニルピロリドンとジアリルジメチルアンモニウム（Ｄｉａｌｌｙｌｄｉｍｅｔｈｙｌａｍｍｏｎｉｕｍ）塩モノマーとの重合組成を有するものが例示できる。
【００３３】
〔製造方法〕
従来、銀化合物が溶解しているアルコール溶媒中において、ハロゲン化合物および有機保護剤の存在下で、溶媒であるアルコールの還元力により銀ナノワイヤを得る手法が知られている。この場合、金属銀をワイヤ状に析出させるための有機保護剤としてＰＶＰが適しているとされる。本発明でも、このようなアルコール溶媒の還元力を利用して銀ナノワイヤを生成させる。ただし、本発明ではアルコール溶媒中に、塩化物、臭化物、アルミニウム塩、アルカリ金属水酸化物および有機保護剤が溶解している状況下で銀を還元析出させる。その際、上述したように、溶媒に溶解させるアルミニウム塩のＡｌ総量とアルカリ金属水酸化物の水酸化物イオン総量とのモル比Ａｌ／ＯＨを０.０１〜０.４０とし、かつ溶媒に溶解させるアルカリ金属水酸化物の水酸化物イオン総量と銀化合物のＡｇ総量とのモル比ＯＨ／Ａｇを０.００５〜０.５０とする。
【００３４】
銀の還元析出反応を進行させる温度は６０℃以上溶媒の沸点以下の範囲で設定することができる。沸点は、反応容器内の溶媒液面が接する気相空間の圧力における沸点である。複数種類のアルコールを混合して溶媒とする場合、最も沸点が低いアルコールの沸点以下の温度とすればよい。ただし、穏やかに反応を進行させる観点から、沸騰を避け、沸点より低い温度に管理することが好ましい。例えば溶媒としてエチレングリコールを使用し、大気圧下で反応を進行させる場合、エチレングリコールの沸点は約１９７℃であるが、６０〜１８５℃で反応を進行させることが好ましく、８０〜１７５℃とすることがより好ましい。反応時間は１０〜１４４０分の範囲とすればよい。
【００３５】
手順としては、アルコール溶媒中に銀化合物以外の各物質を溶解させておき、その溶媒（以下「溶液Ａ」という）の温度が所定の反応温度に到達したのちに、銀化合物を溶液Ａ中に添加することが望ましい。銀化合物は、予め別の容器で前記溶媒と同種のアルコール溶媒に溶解させておき、その銀含有液（「溶液Ｂ」という）を溶液Ａ中に混合する方法で添加することができる。溶液Ａに混合する前の溶液Ｂは、常温付近の温度（例えば１５〜４０℃）とすることが望ましい。溶液Ｂの温度が低すぎると銀化合物の溶解に時間がかかり、高すぎると溶液Ｂ中のアルコール溶媒の還元力によって溶液Ａに混合する前の段階で銀の還元反応が起こりやすくなる。硝酸銀など、アルコール溶媒に溶けやすい銀化合物は、固体のまま前記溶液Ａ中に添加してもよい。銀化合物の添加は、全量を一度に添加する方法や、一定時間内に断続的または継続的に添加する方法が採用できる。反応進行中は液の撹拌を継続する。また、反応進行中に溶液Ａの液面が接する気相の雰囲気は大気または窒素とすることができる。
【００３６】
銀の析出反応が終了したのち、銀ナノワイヤを含有するスラリーを遠心分離やデカンテーションなどの手段を用いて固液分離して固形分を回収する。デカンテーションは、静置したまま２〜２週間程度かけ濃縮を行ってもよいし、スラリーに、アセトン、トルエン、ヘキサン、ケロシンなどの極性の小さい溶媒を少なくとも１種類以上添加し、沈降速度を速めて濃縮してもよい。遠心分離の場合は、反応後のスラリーをそのまま遠心分離機にかけて、銀ナノワイヤを濃縮すればよい。
濃縮後、上澄みを除去する。その後、水やアルコールなど極性の大きい溶媒を添加し、銀ナノワイヤを再分散させ、さらに遠心分離やデカンテーションなどの手段を用いて固液分離して固形分を回収する。この再分散と濃縮の工程（洗浄）を繰り返して行うことが好ましい。
【００３７】
洗浄後の固形分は有機保護剤を表面に有する銀ナノワイヤを主体とするものである。この銀ナノワイヤは、目的に応じて適切な液状媒体中に分散させた分散液として保管することができる。この銀ナノワイヤ分散液は、各種用途において、銀ナノワイヤ供給源として利用できる。
銀ナノワイヤ分散液に、コーティング装置、印刷装置の方式に応じて適切な粘度に調整するために粘度調整剤を添加し、更に基材との密着性を確保するために必要に応じてバインダーを添加する。更に必要に応じて分散剤等を添加する。このようにして、各種用途に適した銀ナノインクを用意する。銀ナノワイヤインク中の銀ナノワイヤの含有量は、例えば０.０５〜５.０質量％の範囲で調整することができる。
この銀ナノワイヤインクを透明基材であるＰＥＴフィルム、ＰＣ、ガラス等に塗布し、液体成分を蒸発などにより除去して乾燥させることにより、透明導電体を構築することができる。
【００３８】
〔銀ナノインクの分散安定性〕
分散安定性は、銀ナノワイヤインクを作成後、そのインクを収容した容器を静置し、インク作成直後および所定時間経過後に銀ナノワイヤインクを基材に塗布し、乾燥塗膜とし、この乾燥塗膜についてシート抵抗を測定することにより評価することができる。銀ナノワイヤの分散安定性が良好なインクでは、作成直後、4時間後、８時間後のそれぞれのインクを塗布して得たシート抵抗値がほとんど変化せず一定となる。分散安定性の悪いインクでは銀ナノワイヤの沈殿に起因してインクの液中に分散している銀ナノワイヤの濃度が低下し、４時間後、８時間後と経過時間の長いインクで形成した塗膜ほど、シート抵抗値が高くなる。このような分散安定性の悪いインクは、容器内のインクを目視すると８時間後に上澄みが透明になっていることが確認できる。
【００３９】
この分散安定性は、透明導電体の製造上極めて重要である。銀ナノワイヤの重要な用途のひとつに透明導電フィルムがある。その製造過程では、透明基材であるＰＥＴフィルム上に、コーティング装置によりＲｏｌｌ  ｔｏ  Ｒｏｌｌで連続的に銀ナノインクがコーティングされ、その連続コーティング時間は長いときは半日にもなる。その間、銀ナノワイヤインクはコーティング装置のインクタンクの中に収容されているが、銀ナノワイヤの分散安定性が悪いと、このインクタンク内で銀ナノワイヤが沈殿・凝集を起こしてしまい、品質の安定したコーティング層を形成することが困難となる。
【実施例】
【００４０】
〔実施例１〕
アルコール溶媒としてエチレングリコール、銀化合物として硝酸銀、塩化物として塩化ナトリウム、臭化物として臭化ナトリウム、アルカリ金属水酸化物として水酸化ナトリウム、アルミニウム塩として硝酸アルミニウム九水和物、有機保護剤としてビニルピロリドンとジアリルジメチルアンモニウムナイトレイト（ｄｉａｌｌｙｌｄｉｍｅｔｈｙｌａｍｍｏｎｉｕｍ  ｎｉｔｒａｔｅ）（図１４に構造式を示す）のコポリマー（ビニルピロリドン９９質量％、ジアリルジメチルアンモニウムナイトレイト１質量％でコポリマー作成、重量平均分子量１３０，０００）を用意した。
【００４１】
室温にて、エチレングリコール５４０ｇ中に、塩化ナトリウム０.０４１ｇ、臭化ナトリウム０.００７２ｇ、水酸化ナトリウム０.０５０６ｇ、硝酸アルミニウム九水和物０.０４１６ｇ、ビニルピロリドンとジアリルジメチルアンモニウムナイトレイトのコポリマー５.２４ｇを添加して溶解させ、溶液Ａをとした。これとは別の容器中で、エチレングリコール２０ｇ中に硝酸銀を４.２５ｇを添加して溶解させ、溶液Ｂとした。
この例では、Ａｌ／ＯＨモル比（前述）は０.０８７６、ＯＨ／Ａｇモル比（前述）は０.０５０６となる。
【００４２】
溶液Ａの全量を常温から１１５℃まで撹拌しながら昇温したのち、溶液Ａ中に、溶液Ｂの全量を１分かけて添加した。溶液Ｂの添加終了後、さらに撹拌状態を維持して１１５℃で２４時間保持した。その後、反応液を室温まで冷却した。冷却後に、反応液にアセトンを反応液の１０倍量添加し、１０分撹拌後に２４時間静置を行った。静置後、濃縮物と上澄みが観察されたため、上澄み部分を、ピペットにて丁寧に除去し、濃縮物を得た。
【００４３】
得られた濃縮物に５００ｇの純水を添加し、１０分撹拌を行い濃縮物を分散させた後、さらにアセトンを１０倍量添加し、さらに撹拌後に２４時間静置を行った。静置後、新たに濃縮物と上澄みが観察されたため、上澄み部分を、ピペットにて丁寧に除去を行った。過剰な有機保護剤は良好な導電性を得るためには不要なものであるため、この洗浄操作を必要に応じて１〜２０回程度行い、固形分を十分に洗浄した。
【００４４】
洗浄後の固形分に純水を加えてこの固形分の分散液を得た。この分散液を分取し、溶媒の純水を観察台上で揮発させたのち高分解能ＦＥ−ＳＥＭ（高分解能電界放出形走査電子顕微鏡）により観察した結果、固形分は銀ナノワイヤであることが確認された。図１に、その銀ナノワイヤのＳＥＭ写真を例示する。ＳＥＭ観察において、無作為に選んだ５視野について観察される全ての銀ナノワイヤを測定対象とし、前述の定義に従い、平均直径および平均長さを求めた。測定対象のワイヤ総数は１００個以上である。なお、直径測定は高分解能ＳＥＭ倍率１５０，０００倍、長さ測定は高分解能ＳＥＭ倍率２，５００倍で撮影した画像により行った。
その結果、平均直径は４５ｎｍ、平均長さは１５μｍであり、平均アスペクト比は１５０００ｎｍ／４５ｎｍ≒３３３であった。
【００４５】
上記洗浄後の固形分に、純水：イソプロピルアルコールの質量比が８：２である溶媒を添加し、増粘剤としてヒドロキシプロピルメチルセルロースを回転粘度計（Thermo scientific社製、HAAKE RheoStress 600、測定コーン：Cone C60/1°Ti (D=60mm)、プレート：Meas. Plate cover MPC60）で５０ｒｐｍで粘度が３５ｍＰａｓになるように添加してインクを作成した。インク中の銀ナノワイヤ含有量は０.３質量％になるように調整した。この銀ナノワイヤインクを番手Ｎｏ.７のバーコーターで５ｃｍ×５ｃｍのサイズのＰＥＴフィルム（東レ社製、ルミラーＵＤ０３）の表面に塗布し、１２０℃で１分間乾燥させた。この乾燥塗膜のシート抵抗を、三菱化学アナリテック社製、ロレスタＨＰ  ＭＣＰ−Ｔ４１０により測定した。また、この乾燥塗膜の全光線透過率を、日本電色工業社製、ヘーズメーターＮＤＨ  ５０００により測定した。
その結果、インク作成直後のシート抵抗は４６Ω／□、上記全光線透過率は９０.９％（ＰＥＴ基材込みの全光線透過率）であった。これらの値は、タッチパネルセンサー用透明導電フィルムの要求特性を十分満たす優れた特性である。
【００４６】
その後、上記のインクを容器中に静置したまま、４時間後および８時間後に、当該容器の底から１ｃｍ高さ位置に設けた試料採取口からインクを分取し、上記と同様の方法でＰＥＴフィルム上に塗布し、乾燥させ、シート抵抗および全光線透過率を測定した。
その結果、４時間経過時シート抵抗は４７Ω／□、上記全光線透過率は９０.９％であった。また、４時間経過時シート抵抗は４３Ω／□、上記全光線透過率は９０.７％であった。銀ナノワイヤが、インク中に安定して存在しており、当該銀ナノインクは高い分散安定性を有していることが確認された。
本例の銀ナノワイヤについて、６０％硝酸を使用して加熱分解し溶液化した後、ＩＣＰ発光分光分析法（装置：アジレント・テクノロジー株式会社製  ＩＣＰ発光分光分析装置７２０−ＥＳ）でＡｌ含有量を調べた結果、金属成分中のＡｌ含有量は４３０ｐｐｍであった。
【００４７】
〔実施例２〕
銀ナノワイヤの合成において、塩化物として塩化カリウム０.０５２７ｇ、臭化物として臭化カリウム０.００８３ｇ、アルカリ金属水酸化物として水酸化カリウム０.０７１０ｇを添加したことを除き、実施例１と同様の条件で実験を行った。
この例では、Ａｌ／ＯＨモル比は０.０８７６、ＯＨ／Ａｇモル比は０.０５０６となる。
ＳＥＭ観察の結果、銀ナノワイヤの生成が認められ、その平均直径は４１ｎｍ、平均長さは１２μｍであり、平均アスペクト比は１２０００ｎｍ／４１ｎｍ≒２９３であった。
図２に、その銀ナノワイヤのＳＥＭ写真を例示する。
本例の銀ナノワイヤについて、実施例１と同様の方法でＡｌ含有量を調べた結果、金属成分中のＡｌ含有量は４４０ｐｐｍであった。
【００４８】
〔実施例３〕
銀ナノワイヤの合成において、塩化物として塩化リチウム０.０３０ｇ、臭化物として臭化カリウム０.００８３ｇ、アルカリ金属水酸化物として水酸化リチウム０.０３０ｇを添加したことを除き、実施例１と同様の条件で実験を行った。
この例では、Ａｌ／ＯＨモル比は０.０８７６、ＯＨ／Ａｇモル比は０.０５０６となる。
ＳＥＭ観察の結果、銀ナノワイヤの生成が認められ、その平均直径は４１ｎｍ、平均長さは１２μｍであり、平均アスペクト比は１２０００ｎｍ／４１ｎｍ≒２９３であった。
図３に、その銀ナノワイヤのＳＥＭ写真を例示する。
本例の銀ナノワイヤについて、実施例１と同様の方法でＡｌ含有量を調べた結果、金属成分中のＡｌ含有量は５３０ｐｐｍであった。
【００４９】
〔実施例４〕
アルコール溶媒としてプロピレングリコール（１，２−プロパンジオール）、銀化合物として硝酸銀、塩化物として塩化リチウム、臭化物として臭化カリウム、アルカリ金属水酸化物として水酸化リチウム、硝酸アルミニウムとして硝酸アルミニウム九水和物、有機保護剤としてビニルピロリドンとジアリルジメチルアンモニウムナイトレイトのコポリマー（ビニルピロリドン９９質量％、ジアリルジメチルアンモニウムナイトレイト１質量％でコポリマー作成、重量平均分子量１３００００）を用意した。
【００５０】
室温にて、プロピレングリコール５００ｇ中に、塩化リチウム０.０３０ｇ、臭化カリウム０.００８３２ｇ、水酸化リチウム０.００７５ｇ、硝酸アルミニウム九水和物０.０４１６ｇ、ビニルピロリドンとジアリルジメチルアンモニウムナイトレイトのコポリマー５.２４ｇを添加して溶解させ、溶液Ａをとした。これとは別の容器中で、プロピレングリコール２０ｇ中に硝酸銀を４.２５ｇを添加して溶解させ、溶液Ｂとした。
この例では、Ａｌ／ＯＨモル比は０.０８７６、ＯＨ／Ａｇモル比は０.０１２７となる。
【００５１】
上記以外は、実施例１と同様の条件で実験を行った。
ＳＥＭ観察の結果、銀ナノワイヤの生成が認められ、その平均直径は４８ｎｍ、平均長さは３０μｍであり、平均アスペクト比は３００００ｎｍ／４８ｎｍ＝６２５であった。
図４に、その銀ナノワイヤのＳＥＭ写真を例示する。
本例の銀ナノワイヤについて、実施例１と同様の方法でＡｌ含有量を調べた結果、金属成分中のＡｌ含有量は２００ｐｐｍであった。
【００５２】
〔実施例５〕
銀ナノワイヤの合成において、アルカリ金属水酸化物として水酸化リチウム０.１２０ｇ、アルミニウム塩として硝酸アルミニウム九水和物０.４９９２ｇを添加したことを除き、実施例４と同様の条件で実験を行った。
この例では、Ａｌ／ＯＨモル比は０.２６２８、ＯＨ／Ａｇモル比は０.２０２５となる。
ＳＥＭ観察の結果、銀ナノワイヤの生成が認められ、その平均直径は３８ｎｍ、平均長さは１７μｍであり、平均アスペクト比は１７０００ｎｍ／３８ｎｍ≒４４７であった。
図５に、その銀ナノワイヤのＳＥＭ写真を例示する。
本例の銀ナノワイヤについて、実施例１と同様の方法でＡｌ含有量を調べた結果、金属成分中のＡｌ含有量は７５０ｐｐｍであった。
【００５３】
〔実施例６〕
銀ナノワイヤの合成において、アルカリ金属水酸化物として水酸化リチウム０.０３０ｇ、アルミニウム塩として硝酸アルミニウム九水和物０.１２４８ｇを添加したことを除き、実施例４と同様の条件で実験を行った。
この例では、Ａｌ／ＯＨモル比は０.２６２８、ＯＨ／Ａｇモル比は０.０５０６となる。
ＳＥＭ観察の結果、銀ナノワイヤの生成が認められ、その平均直径は４３ｎｍ、平均長さは２９μｍであり、平均アスペクト比は２９０００ｎｍ／４３ｎｍ≒６７４であった。
図６に、その銀ナノワイヤのＳＥＭ写真を例示する。
本例の銀ナノワイヤについて、実施例１と同様の方法でＡｌ含有量を調べた結果、金属成分中のＡｌ含有量は５７０ｐｐｍであった。
【００５４】
〔実施例７〕
銀ナノワイヤの合成において、アルカリ金属水酸化物として水酸化リチウム０.０３０ｇを添加したことを除き、実施例４と同様の条件で実験を行った。
この例では、Ａｌ／ＯＨモル比は０.０８７６、ＯＨ／Ａｇモル比は０.０５０６となる。
ＳＥＭ観察の結果、銀ナノワイヤの生成が認められ、その平均直径は３１ｎｍ、平均長さは１５μｍであり、平均アスペクト比は１５０００ｎｍ／３１ｎｍ≒４８４であった。
図７に、その銀ナノワイヤのＳＥＭ写真を例示する。
本例の銀ナノワイヤについて、実施例１と同様の方法でＡｌ含有量を調べた結果、金属成分中のＡｌ含有量は４１０ｐｐｍであった。
【００５５】
〔実施例８〕
銀ナノワイヤの合成において、アルカリ金属水酸化物として水酸化リチウム０.０２２５ｇ、アルミニウム塩として硝酸アルミニウム九水和物０.００５２ｇを添加したことを除き、実施例４と同様の条件で実験を行った。
この例では、Ａｌ／ＯＨモル比は０.０１４６、ＯＨ／Ａｇモル比は０.０３８０となる。
ＳＥＭ観察の結果、銀ナノワイヤの生成が認められ、その平均直径は３２ｎｍ、平均長さは１７μｍであり、平均アスペクト比は１７０００ｎｍ／３２ｎｍ≒５３１であった。
図８に、その銀ナノワイヤのＳＥＭ写真を例示する。
本例の銀ナノワイヤについて、実施例１と同様の方法でＡｌ含有量を調べた結果、金属成分中のＡｌ含有量は３００ｐｐｍであった。
【００５６】
〔実施例９〕
アルコール溶媒として１，３−プロパンジオール、銀化合物として硝酸銀、塩化物として塩化ナトリウム、臭化物として臭化ナトリウム、アルカリ金属水酸化物として水酸化ナトリウム、硝酸アルミニウムとして硝酸アルミニウム九水和物、有機保護剤としてビニルピロリドンとジアリルジメチルアンモニウムナイトレイトのコポリマー（ビニルピロリドン９９質量％、ジアリルジメチルアンモニウムナイトレイト１質量％でコポリマー作成、重量平均分子量１３００００）を用意した。
【００５７】
室温にて、１，３−プロパンジオール５００ｇ中に、塩化ナトリウム０.０４１３ｇ、臭化ナトリウム０.００７２ｇ、水酸化ナトリウム０.０２５３ｇ、硝酸アルミニウム九水和物０.０１０４ｇ、ビニルピロリドンとジアリルジメチルアンモニウムナイトレイトのコポリマー５.２４ｇを添加して溶解させ、溶液Ａをとした。これとは別の容器中で、１，３プロパンジオール２０ｇ中に硝酸銀を４.２５ｇを添加して溶解させ、溶液Ｂとした。
この例では、Ａｌ／ＯＨモル比は０.０４３８、ＯＨ／Ａｇモル比は０.０２５３となる。
【００５８】
上記以外は、実施例１と同様の条件で実験を行った。
ＳＥＭ観察の結果、銀ナノワイヤの生成が認められ、その平均直径は４８ｎｍ、平均長さは１９μｍであり、平均アスペクト比は１９０００ｎｍ／４８ｎｍ≒３９６であった。
図９に、その銀ナノワイヤのＳＥＭ写真を例示する。
本例の銀ナノワイヤについて、実施例１と同様の方法でＡｌ含有量を調べた結果、金属成分中のＡｌ含有量は３７０ｐｐｍであった。
【００５９】
〔実施例１０〕
アルコール溶媒としてグリセリン、銀化合物として硝酸銀、塩化物として塩化ナトリウム、臭化物として臭化ナトリウム、アルカリ金属水酸化物として水酸化ナトリウム、硝酸アルミニウムとして硝酸アルミニウム九水和物、有機保護剤としてビニルピロリドンとジアリルジメチルアンモニウムナイトレイトのコポリマー（ビニルピロリドン９９質量％、ジアリルジメチルアンモニウムナイトレイト１質量％でコポリマー作成、重量平均分子量１３００００）を用意した。
【００６０】
室温にて、グリセリン６１０ｇ中に、塩化ナトリウム０.０４１３ｇ、臭化ナトリウム０.００７２ｇ、水酸化ナトリウム０.０３８０ｇ、硝酸アルミニウム九水和物０.０１０４ｇ、ビニルピロリドンとジアリルジメチルアンモニウムナイトレイトのコポリマー５.２４ｇを添加して溶解させ、溶液Ａをとした。これとは別の容器中で、グリセリン２０ｇ中に硝酸銀を４.２５ｇを添加して溶解させ、溶液Ｂとした。
この例では、Ａｌ／ＯＨモル比は０.０２９２、ＯＨ／Ａｇモル比は０.０３８０となる。
【００６１】
上記以外は、実施例１と同様の条件で実験を行った。
ＳＥＭ観察の結果、銀ナノワイヤの生成が認められ、その平均直径は４７ｎｍ、平均長さは１７μｍであり、平均アスペクト比は１７０００ｎｍ／４７ｎｍ≒３６２であった。
図１０に、その銀ナノワイヤのＳＥＭ写真を例示する。
本例の銀ナノワイヤについて、実施例１と同様の方法でＡｌ含有量を調べた結果、金属成分中のＡｌ含有量は３８０ｐｐｍであった。
【００６２】
〔実施例１１〕
有機保護剤としてビニルピロリドンとジアリルジメチルアンモニウムクロリド（ｄｉａｌｌｙｌｄｉｍｅｔｈｙｌａｍｍｏｎｉｕｍ  ｃｈｌｏｒｉｄｅ）（図１５に構造式を示す）のコポリマー（ビニルピロリドン９９質量％、ジアリルジメチルアンモニウムクロリド１質量％でコポリマー作成、重量平均分子量１００，０００）を用意し、Ａ液の作成において、上記有機保護剤５.２４ｇ添加して溶解させたことを除き、実施例４と同様の条件で実験を行った。
この例では、Ａｌ／ＯＨモル比は０.０８７６、ＯＨ／Ａｇモル比は０.０１２７となる。
ＳＥＭ観察の結果、銀ナノワイヤの生成が認められ、その平均直径は４０ｎｍ、平均長さは１３μｍであり、平均アスペクト比は１３０００ｎｍ／４０ｎｍ＝３２５であった。
図１１に、その銀ナノワイヤのＳＥＭ写真を例示する。
本例の銀ナノワイヤについて、実施例１と同様の方法でＡｌ含有量を調べた結果、金属成分中のＡｌ含有量は２９０ｐｐｍであった。
【００６３】
〔比較例１〕
銀ナノワイヤの合成において、アルカリ金属水酸化物として水酸化リチウム０.００１８８ｇ、アルミニウム塩として硝酸アルミニウム九水和物０.００５２ｇを添加したことを除き、実施例４と同様の条件で実験を行った。
この例では、Ａｌ／ＯＨモル比は０.１７５２、ＯＨ／Ａｇモル比は０.００３２となる。
ＯＨ／Ａｇモル比が小さすぎたため、固形分は極めて少量しか得られなかった。銀イオンの還元がほとんど行われていないと推測される。
【００６４】
〔比較例２〕
銀ナノワイヤの合成において、アルカリ金属水酸化物として水酸化リチウム０.０６０ｇ、アルミニウム塩として硝酸アルミニウム九水和物０.００５２ｇを添加したことを除き、実施例４と同様の条件で実験を行った。
この例では、Ａｌ／ＯＨモル比は０.００５５、ＯＨ／Ａｇモル比は０.１０１３となる。
ＳＥＭ観察の結果、銀ナノワイヤの生成が認められた、その平均直径は２５ｎｍ、平均長さは５μｍであり、平均アスペクト比は５０００ｎｍ／２５ｎｍ＝２００であった。Ａｌ／ＯＨモル比が小さすぎたため、平均長さが短かった。
図１２に、その銀ナノワイヤのＳＥＭ写真を例示する。
【００６５】
〔比較例３〕
銀ナノワイヤの合成において、アルカリ金属水酸化物として水酸化リチウム０.０３ｇ、アルミニウム塩として硝酸アルミニウム九水和物０.２４９６ｇを添加したことを除き、実施例４と同様の条件で実験を行った。
この例では、Ａｌ／ＯＨモル比は０.５２５７、ＯＨ／Ａｇモル比は０.０５０６となる。
Ａｌ／ＯＨモル比が大きすぎたため、固形分は極めて少量しか得られなかった。銀イオンの還元がほとんど行われていないと推測される。
【００６６】
〔比較例４〕
銀ナノワイヤの合成において、アルカリ金属水酸化物として水酸化リチウム０.４０ｇ、アルミニウム塩として硝酸アルミニウム九水和物０.４９９２ｇを添加したことを除き、実施例４と同様の条件で実験を行った。
この例では、Ａｌ／ＯＨモル比は０.０７８９、ＯＨ／Ａｇモル比は０.６７５１となる。
固形物は回収できたが、ＯＨ／Ａｇモル比が高すぎたことにより、銀ナノワイヤの発生は確認できず、不定形の固形分が僅かにしか得られなかった。
【００６７】
〔比較例５〕
銀ナノワイヤの合成において、アルカリ金属水酸化物として水酸化リチウム０.００１８８ｇ、アルミニウム塩として硝酸アルミニウム九水和物０.０１０４ｇを添加したことを除き、実施例４と同様の条件で実験を行った。
この例では、Ａｌ／ＯＨモル比は０.３５０５、ＯＨ／Ａｇモル比は０.００３２となる。
比較例１と同様、ＯＨ／Ａｇモル比が小さすぎたため、固形分は極めて少量しか得られなかった。銀イオンの還元がほとんど行われていないと推測される。
【００６８】
〔比較例６〕
銀ナノワイヤの合成において、水酸化リチウムの添加量を０.００３７５ｇとしたこと、およびアルミニウム塩を添加しなかったことを除き、実施例４と同様の条件で実験を行った。
この例では、Ａｌ／ＯＨモル比は０（Ａｌ無添加）、ＯＨ／Ａｇモル比は０.００６３となる。
ＳＥＭ観察の結果、太いロッド状の銀粒子の生成が認められた。その平均直径は１６０ｎｍ、平均長さは１１μｍであり、平均アスペクト比は１１０００ｎｍ／１６０ｎｍ≒６９であった。Ａｌ無添加の場合、ここで使用した有機保護剤では、細い銀ナノワイヤの合成ができなかった。図１３に、その銀粒子のＳＥＭ写真を例示する。
本例の銀ナノワイヤについて、実施例１と同様の方法でＡｌ含有量を調べた結果、金属成分中のＡｌ含有量は４０ｐｐｍであった。
【００６９】
表１に、各例に使用した原料、および結果の一覧を示す。
【００７０】
【表１】
2015180772.tif 000003
【図１４】
2015180772.tif 000004
【図１５】
2015180772.tif 000005
【図１】
2015180772.tif 000006
【図２】
2015180772.tif 000007
【図３】
2015180772.tif 000008
【図４】
2015180772.tif 000009
【図５】
2015180772.tif 000010
【図６】
2015180772.tif 000011
【図７】
2015180772.tif 000012
【図８】
2015180772.tif 000013
【図９】
2015180772.tif 000014
【図１０】
2015180772.tif 000015
【図１１】
2015180772.tif 000016
【図１２】
2015180772.tif 000017
【図１３】
2015180772.tif 000018